(57)【要約】【課題】  外科医が手術中に逆に感染しないようにするための、外科医のための手術服または掛け布を製造するために使用される塗布繊維であるコーティング生地を提供する。【解決手段】  繊維1と少なくとも前記繊維1の一部に供給された塗布膜層2を具備する生地であって、該塗布膜層2は前記繊維1の一部に液体が浸み込まないようにするために、該繊維1の一方側に、防水性を有して風を通しやすい塗布膜層2としてコーティングにより形成している。【選択図】図１
2009019323.tif 000002
【特許請求の範囲】
【請求項１】
繊維と少なくとも前記繊維の一部に供給された塗布膜層を具備する生地であって、該塗布膜層は前記繊維の一部に液体が浸み込まないようにするために、該繊維の一方側に、防水性を有して風を通しやすい塗布膜層とされていることを特徴とする生地。
【請求項２】
前記塗布膜層は、ポリテトラフルオロエチレン塗布膜層、ポリウレタン塗布膜層、アクリル塗布膜層およびこれらの混合された塗布膜層のグループから少なくとも１つ選択されることを特徴とする請求項１記載の生地。
【請求項３】
前記繊維は、スパンレース不織布繊維であることを特徴とする請求項２記載の生地。
【請求項４】
前記スパンレース不織布繊維が、コットンまたはコットンとポリマーとからなることを特徴とする請求項３記載の生地。
【請求項５】
前記スパンレース不織布繊維は、コットンとポリマーとからなり、該コットンとポリマーの比率が６５％〜９５％対３５％〜５％であることを特徴とする請求項４記載の生地。
【請求項６】
前記生地は、医療用の服または掛け布を製造するために使用されることを特徴とする請求項１記載の生地。
【請求項７】
ａ）繊維を供給する工程と、
ｂ）少なくとも該繊維の一部に防水性を有して風を通さない塗布膜層を形成する工程と、
ｃ）該塗布膜層が前記繊維に重合するように、塗布膜層が形成された繊維を高温で加熱する工程とを具備する生地の製造方法。
【請求項８】
前記ｃ）の工程が、１００度から２００度の温度範囲を有する加熱噴射によって実施されることを特徴とする請求項７記載の生地の製造方法。
【請求項９】
前記ｂ）の工程が、回転スクリーン印刷塗布、ロール塗布、流し塗布、発泡塗布、スプレイ塗布、ナイフ塗布、転写式塗布またはこれらの混合塗布のうち、いずれかひとつによって実施されることを特徴とする請求項７記載の生地の製造方法。
【発明の詳細な説明】
【技術分野】
【０００１】
本発明は、生地に関し、特にコーティングを施した生地に関する。
【背景技術】
【０００２】
外科医の手術服および掛け布を含む伝統的な医療用の生地は、人々がコンパクトで、柔らかく、炎症を起こさせないと感じる不織布繊維で、一般に製造されている。
【特許文献１】特開２００２−２０９５６号公報
【発明の開示】
【発明が解決しようとする課題】
【０００３】
しかしながら、通常は、伝統的な医療用の生地は防水性ではない。そのため、手術中に、看者の血液または身体の液体が外科医の手術服および掛け布に浸みてしまい、手術中に外科医が逆に感染してしまう可能性がある。
【課題を解決するための手段】
【０００４】
従来の問題点を解決するために、本発明は少なくとも繊維の一部にコーティングによって塗布膜層を形成した繊維を具備した生地を提供する。
塗布膜層は防水性を有して風通しが良く、そして繊維の塗布膜層を形成した部分に液体が浸みないようにしており、繊維に塗布膜層を重合してある。
【０００５】
別の観点では、少なくとも防水性を有して風通しの良い塗布膜層を一部に形成するようにコーティングを施した繊維を具備した生地の製造方法を提供する。この生地はコーティングによる塗布膜層が繊維に重合するように、塗布した繊維を高温で加熱する。
【発明の効果】
【０００６】
ここで提供する生地は、水、アルコール、血液、オイルのような液体が浸みるのを防ぐことができる。そのため、断熱衣服、実験服、防護帽子、くつカバー、オーバースリーブのような使い捨ての防護服やその付属品に、またベッドシート、まくらカバー、テーブルクロスおよび広げて使うシートのような家庭用防護製品に使用することができる。
【０００７】
いくつかの実施において、ここで提供する生地は手術中に相互感染から人々を守ることができる外科医の手術服および掛け布のような医療用製品を作るために使用する。
【実施例】
【０００８】
第１図は、本発明の一実施例による生地を描いた図である。生地は繊維１と繊維の一方側に供給される塗布膜層２を有する。
【０００９】
第２図は、本発明の他の実施例による生地を描いた図である。塗布膜層２、３は繊維１の両側に塗られている。
【００１０】
繊維１は通常、コットンまたはコットンとポリマーの混合で作られるスパンレース不織布繊維であるが、これに限定はされない。コットンとポリマーの混合は、ポリプロピレンまたはポリエステル繊維またはこれらを混合する技術で技術者に良く知られている。
【００１１】
防水性を有して風を通しやすい塗布膜層２と塗布膜層３は、同じものまたは異なるものでもよく、伝統的に使用される技術で、例えば、ポリテトラフルオロエチレン塗布膜層、ポリウレタン塗布膜層、アクリル塗布膜層、またはこれらの混合塗布膜層の中から１つ選択してもよい。いくつかの実施において、塗布膜層はポリテトラフルオロエチレン塗布膜層またはポリウレタン塗布膜層である。本実施例では、塗布膜層はポリウレタン塗布膜層である。
【００１２】
ここに提供する生地は、外科医の手術服や塗布膜層を形成した外科医の掛け布のような異なる製品を製造するのに使用することができる。
【００１３】
ここに提供する生地を製造する方法は、少なくとも繊維の一部にコーティングを施して生地に塗布膜層を形成することを具備しており、そして塗布膜層が生地の繊維に架橋されるように、塗布した生地を高温で加熱することを必要とする。
【００１４】
製造方法におけるコーティングとしての塗布をする工程は、回転スクリーン印刷塗布、ロール塗布、流し塗布、発泡塗布、スプレイ塗布、ナイフ塗布、転写式塗布またはこれらの混合塗布のいずれかによって実施される。
【００１５】
その後、塗布膜層が形成された生地は、放射、噴射加熱およびシリンダー乾燥プロセッサーまたはこれらの混合の１つの方法によって乾燥される。その後、乾燥されたコーティング処理の施された生地は、通常１００度〜２００度の範囲（温度の範囲は、生地の特別の材質による）にある高温で、塗布した生地の繊維に架橋を生成するために加熱される。この工程は、加熱噴射によって行われる。
【００１６】
繊維がコットンやポリマー、すなわちポリプロピレンまたはポリエステル繊維を用いたスパンレース不織布繊維の場合には、コットンとポリマーの比率は、６５％〜９５％対３５％〜５％である。
コットン製のスパンレース不織布繊維と比較すると、コットンおよびポリマーからなるスパンレース不織布繊維は、低価格であり、より折り目がつかない効果を有する。
【００１７】
本発明の一般概念および多くの実施例は、上記に開示されている。本発明の精神から離れない修正、代用、改良は本技術におけるこれらの熟練によって作ることができ、本発明の範囲内にある。
【図面の簡単な説明】
【００１８】
【図１】本発明の実施例による生地を描いた図である。
【図２】本発明の他の実施例による生地を描いた図である。
【符号の説明】
【００１９】
１  繊維
２、３  塗布膜層
【図１】
2009019323.tif 000003
【図２】
2009019323.tif 000004